(57)【特許請求の範囲】
【請求項１】
分子内のシラノール基中のＯＨ基の割合が、樹脂重量に対して２．０〜１０重量％である、分子内にシラノール基を有するフッ素変性シリコーン樹脂であって、下記平均式の構造を有する樹脂で、かつＲ１３ＳｉＯ１／２単位、ＳｉＯ４／２単位、Ｒ１ＳｉＯ３／２単位を有する樹脂にて被覆処理された改質粉体。
平均式  Ｒ１ｎＳｉＯ（４−ｎ）／２
（但し、Ｒ１は炭素数１〜８の炭化水素基、フェニル基、水酸基、もしくは一般式−Ｒ２−Ｒｆであって、水酸基および一般式−Ｒ２−Ｒｆを必須とする官能基から任意に選ばれ、Ｒ２は炭素数２〜６の二価のアルキレン基、Ｒｆは炭素数１〜８のパーフルオロアルキル基であり、ｎは平均数で１．０≦ｎ≦１．８である。）
【請求項２】
請求項１に記載の改質粉体を配合した化粧料。
【発明の詳細な説明】
【０００１】
【産業上の利用分野】
本発明は、撥水耐油性を有し、付着性に優れた改質粉体、および化粧効果持続性に優れ、よれ、崩れが起こりにくい化粧料に関する。
さらに詳しくは、粉体を分子内にシラノール基を有するフッ素変性シリコーン樹脂にて被覆処理することで、撥水耐油性と高い付着性が付与された改質粉体および、その改質粉体を化粧料に配合することで、化粧効果持続性に優れた化粧料に関する。
【０００２】
【従来の技術及び発明が解決しようとする課題】
従来、特公平５−８６９８４号公報や特開平１−３１８０７０号公報に見られるように、パーフルオロアルキルリン酸エステル塩やパーフルオロアルキルシランで粉体を処理する技術、およびその粉体を化粧料に配合する技術が知られている。また、特公昭６１−５５４８１号公報や特公昭６１−４８８０３号公報に見られるように、テフロン（登録商標）やフッ素化アクリレート等のフッ素系樹脂にて表面処理された改質粉体を化粧料に配合することが知られている。
【０００３】
これらのフッ素処理粉体はいずれも粉体の表面をフッ素系の化合物によって被覆し、粉体表面に撥水撥油性を有するフッ素化合物を導入することで粉体の撥水撥油化を行っている。そのため、粉体表面は一般に極めて低い表面自由エネルギーを有し、汗や皮脂の成分である水やスクワランは粉体に結合できないため、化粧持続性の向上に効果がある。
【０００４】
しかしながら、化粧料中のバインダーと呼ばれる結合油剤もまたこれらのフッ素処理粉体にはじかれてしまい、皮膚と粉体との結合がうまくいかない、すなわちフッ素処理粉体が汗や皮脂によって流されてしまう問題が発生している。この問題を解決するために、特公平６−１０２６０７号公報に見られるように、油剤としてフッ素系の油剤を用い、フッ素処理粉体を肌に固定する試みが為されている。しかし、この試みもフッ素系油剤自身が低い界面張力を有し、肌とフッ素処理粉体を結合する力が弱いため、十分な効果を得るには至っていない。
【０００５】
本発明者等は以上の問題に鑑み鋭意検討した結果、分子内にシラノール基を有するフッ素変性シリコーン樹脂にて粉体を被覆した場合に、粉体自体に撥水耐油性と付着性を同時に付与できることを見いだし、さらにこの改質粉体を化粧料に配合した場合には、粉体自身の持つ強い付着性を利用することで、強い化粧効果持続性が得られることを見いだした。
【０００６】
さらに、この改質粉体は水を介在するシラノール基の水素結合により付着力を得ているため、化粧崩れの原因となる汗が多いほど結合力が強くなる特性を有していることを見いだした。
【０００７】
また、この改質粉体を化粧料に配合した場合、乾燥時にはなめらかな塗布感と良好なのびを有するが、塗布後の皮膚呼吸や汗などの水分を吸収した段階では強い付着性を有する粉体に変化する機能を有することも見いだした。この機能は、水分量によって調整されており、塗布時の感触調整と化粧持続性の両立が図れることが判った。
【０００８】
【課題を解決するための手段】
すなわち、本発明は、分子内のシラノール基中のＯＨ基の割合が、樹脂重量に対して２．０〜１０重量％である、分子内にシラノール基を有するフッ素変性シリコーン樹脂であって、下記平均式の構造を有する樹脂で、かつＲ１３ＳｉＯ１／２単位、ＳｉＯ４／２単位、Ｒ１ＳｉＯ３／２単位を有する樹脂にて被覆処理された改質粉体およびその改質粉体を配合した化粧料に関する。
平均式  Ｒ１ｎＳｉＯ（４−ｎ）／２
（但し、Ｒ１は炭素数１〜８の炭化水素基、フェニル基、水酸基、もしくは一般式−Ｒ２−Ｒｆであって、水酸基および一般式−Ｒ２−Ｒｆを必須とする官能基から任意に選ばれ、Ｒ２は炭素数２〜６の二価のアルキレン基、Ｒｆは炭素数１〜８のパーフルオロアルキル基であり、ｎは平均数で１．０≦ｎ≦１．８である。）
【０００９】
本発明のフッ素変性シリコーン樹脂は、その分子中のシラノール基中のＯＨ基の割合が
、樹脂重量に対して２．０〜１０重量％の範囲である。すなわち、この範囲内では皮膚や粉体に対する付着性が必要にして十分である。
【００１０】
また、本発明のフッ素変性シリコーン樹脂は、皮脂成分に対する溶解を防ぐため、水を含んだ状態でスクワランに溶解しないことが好ましい。スクワランに溶解した場合、化粧持続性が低下する問題もある。
【００１１】
本発明で用いる粉体類は従来化粧料に用いられてきた粉体類であれば構わないが、例えば赤色１０４号、赤色２０１号、黄色４号、青色１号、黒色４０１号等の色素、黄色４号Ａｌレーキ、黄色２０３号Ｂａレーキ等のレーキ色素、ナイロンパウダー、シルクパウダー、ウレタンパウダー、テフロン（登録商標）パウダー、シリコーンパウダー、セルロースパウダー等の高分子、黄酸化鉄、赤色酸化鉄、黒酸化鉄、酸化クロム、カーボンブラック、群青、紺青等の有色顔料、酸化亜鉛、酸化チタン、酸化セリウム等の白色顔料、タルク、マイカ、セリサイト、カオリン等の体質顔料、雲母チタン等のパール顔料、硫酸バリウム、炭酸カルシウム、炭酸マグネシウム、珪酸アルミニウム、珪酸マグネシウム等の金属塩、シリカ、アルミナ等の無機粉体、微粒子酸化チタン、微粒子酸化亜鉛、微粒子酸化鉄、アルミナ処理微粒子酸化チタン、シリカ処理微粒子酸化チタン、ベントナイト、スメクタイト等が挙げられる。これらの粉体の形状に特に制限はない。
【００１２】
これらの粉体は、従来公知の表面処理、例えばフッ素化合物処理、シリコーン処理、ペンダント処理、シランカップリング剤処理、チタンカップリング剤処理、油剤処理、Ｎ−アシル化リジン処理、ポリアクリル酸処理、金属石鹸処理、アミノ酸処理、無機化合物処理、プラズマ処理、メカノケミカル処理等によって事前に表面処理されていてもいなくても構わない。
【００１３】
ここで、フッ素化合物処理の例としては、パーフルオロアルキルリン酸エステルやその塩、パーフルオロアルキルシラン、テフロン（登録商標）、パーフルオロアルキルカルボン酸を用いた表面処理や金属石鹸処理、プラズマによる表面フッ素化処理、テフロン（登録商標）とのメカノケミカル複合化処理等が挙げられる。事前にフッ素化合物処理を行った場合、より強い撥水耐油性が得られる場合がある。
【００１４】
本発明に於いて、フッ素変性シリコーン樹脂を粉体に表面処理する方法としては、例えば湿式法、メカノケミカル法、乾式法等が挙げられるが、表面処理の均一性が比較的容易に得られる湿式法が好ましい。湿式法の例としては、本発明のフッ素変性シリコーン樹脂をヘキサン、トルエン、環状シリコーン、軽質流動イソパラフィン、塩化メチレンなどからなる溶媒に溶解させ、これを粉体と混合し、スラリー状態になるまで溶媒を加えた後、溶媒を留去または除去して被覆粉体を得、これを場合によって粉砕して目的とする改質粉体を得る方法がある。
【００１５】
ここで、上記被覆粉体を得た後、加熱処理を行うことも可能である。加熱処理の条件としては、例えば８０℃〜１８０℃の条件で１分〜１２時間行うことが挙げられる。
【００１６】
また、メカノケミカル法は、ボールミルやオングミル等のメカノケミカル的な処理が可能な装置を用いて、粉体表面に機械的にフッ素変性シリコーン樹脂を被覆処理する方法である。
【００１７】
本発明のフッ素変性シリコーン樹脂を粉体に被覆する割合は、粉体の形状、表面処理や比表面積によっても変化するが、例えば粉体１００重量部に対して０．１〜４０重量部であり、さらに好ましくは１〜２５重量部である。
【００１８】
本発明の改質粉体を化粧料中に配合する割合は、製品の剤型によって異なるが、例えば化粧料１００重量部に対して０．５〜９９重量部であり、さらに好ましくは１〜９０重量部である。
【００１９】
本発明の化粧料では、上記の各成分以外に、通常化粧料に用いられる粉体類、油剤、樹脂、界面活性剤、紫外線吸収剤、香料、防腐剤、殺菌剤、保湿剤、粘剤、生理活性成分、溶剤、塩類、水等を同時に配合することができる。
【００２０】
粉体の例としては、上述した通常、化粧料に用いられる粉体およびその表面処理粉体が挙げられる。これらの粉体は、従来公知の表面処理、例えばフッ素化合物処理、シリコーン処理、ペンダント処理、シランカップリング剤処理、チタンカップリング剤処理、油剤処理、Ｎ−アシル化リジン処理、ポリアクリル酸処理、金属石鹸処理、アミノ酸処理、無機化合物処理、プラズマ処理、メカノケミカル処理等によって表面処理されたものや未処理粉体を使用することができる。
【００２１】
油剤の例としては、例えばステアリルアルコール、セチルアルコール、イソステアリルアルコール、ラウリルアルコール、ヘキサデシルアルコール、オクチルドデカノール等の高級アルコール、グリセリン、ポリエチレングリコール、１，３−ブタンジオール、プロピレングリコール、マルビトール等の多価アルコール、イソステアリン酸、ステアリン酸、ウンデシレン酸、オレイン酸等の脂肪酸、ミリスチン酸ミリスチル、ラウリン酸ヘキシル、オレイン酸デシル、ミリスチン酸イソプロピル、パルミチン酸イソプロピル、ジメチルオクタン酸ヘキシルデシル、モノステアリン酸グリセリン、フタル酸ジエチル、モノステアリン酸エチレングリコール、オキシステアリン酸オクチル等のエステル類、流動パラフィン、ワセリン、スクワラン等の炭化水素、ラノリン、還元ラノリン、カルナバロウ等のロウ、ミンク油、カカオ脂、ヤシ油、パーム核油、ツバキ油、ゴマ油、ヒマシ油、オリーブ油等の油脂、エチレン・α−オレフィン・コオリゴマー、流動イソパラフィン、パラフィン等が挙げられる。
【００２２】
また、別の形態の油剤の例としては、例えばジメチルポリシロキサン、メチルハイドロジェンポリシロキサン、メチルフェニルポリシロキサン、ポリエーテル変性オルガノポリシロキサン、アルキル変性オルガノポリシロキサン、変性オルガノポリシロキサン（但し、置換基の位置は側鎖でも末端でも構わない）、フッ素変性オルガノポリシロキサン、アモジメチコーン、アミノ変性オルガノポリシロキサン、シリコーンゲル、アクリルシリコーン、トリメチルシロキシケイ酸、シリコーンＲＴＶゴム等のシリコーン化合物、パーフルオロポリエーテル、フッ化ピッチ、フルオロカーボン、フルオロアルコール、フッ素変性シリコーン樹脂等のフッ素化合物が挙げられる。
【００２３】
界面活性剤としては、例えばアニオン型界面活性剤、カチオン型界面活性剤、ノニオン型界面活性剤、ベタイン型界面活性剤を用いることができる。
【００２４】
有機系紫外線吸収剤としては、例えばパラメトキシケイ皮酸２−エチルヘキシル、パラジメチルアミノ安息香酸２−エチルヘキシル、２−ヒドロキシ−４−メトキシベンゾフェノン、２−ヒドロキシ−４−メトキシベンゾフェノン−５−硫酸、２，２’−ジヒドロキシ−４−メトキシベンゾフェノン、ｐ−メトキシハイドロケイ皮酸  ジエタノールアミン塩、パラアミノ安息香酸（以後、ＰＡＢＡと略す）、エチルジヒドロキシプロピルＰＡＢＡ、グリセリルＰＡＢＡ、サリチル酸ホモメンチル、メチル−Ｏ−アミノベンゾエート、２−エチルヘキシル−２−シアノ−３，３−ジフェニルアクリレート、オクチルジメチルＰＡＢＡ、メトキシケイ皮酸オクチル、サリチル酸オクチル、２−フェニル−ベンズイミダゾール−５−硫酸、サリチル酸トリエタノールアミン、３−（４−メチルベンジリデン）カンフル、２，４−ジヒドロキシベンゾフェニン、２，２’，４，４’−テトラヒドロキシベンゾフェノン、２，２’−ジヒドロキシ−４，４’−ジメトキシベンゾフェノン、２−ヒドロキシ−４−Ｎ−オクトキシベンゾフェノン、４−イソプロピル−ジベンゾイルメタン、ブチルメトキシジベンゾイルメタン、４−（３，４−ジメトキシフェニルメチレン）−２，５−ジオキソ−１−イミダゾリジンプロピオン酸  ２−エチルヘキシル等が挙げられる。
【００２５】
粘剤の例としては、ポリカルボン酸、ポリアクリル酸、ポリビニルアルコール、寒天、ジェランガム、アラビアガム、トラガントガム、カラヤガム、キサンタンガム、タマリンドガム、グアーガム、アルギン酸、カルボキシビニルポリマー等が挙げられる。
【００２６】
生理活性成分の例としては、抗炎症剤、チロシナーゼ活性阻害剤、植物抽出エキス、ビタミン類、硫黄、尿素等が挙げられる。
【００２７】
溶剤の例としては、エタノール、メタノール、イソプロピルアルコール、ＬＰＧ、エーテル、ヘキサン、Ｎ−メチルピロリドン、イソプレングリコール等が挙げられる。
【００２８】
塩類の例としては、塩化ナトリウム、塩化カリウム、塩化カルシウム、乳酸カルシウム、塩化アルミニウム、各種リン酸塩等が挙げられる。
【００２９】
本発明の化粧料の例としては、例えば油性ファンデーション、乳化ファンデーション、水使用ファンデーション、両用ファンデーション、白粉、頬紅、プレストパウダー、チークカラー、アンダーカバー、口紅、アイシャドウ、アイライナー、ネイルカラー、マスカラ、化粧下地、サンスクリーン剤、セット剤等が挙げられる。
【００３０】
【実施例】
以下、実施例及び比較例によって本発明を詳細に説明する。
【００３１】
実施例および比較例で用いた改質粉体の撥水耐油性の評価は、内腕部に改質粉体を塗布し、その上から水およびスクワランを塗布し、擦った時の状態およびティッシュペーパーにて拭き取った後の状態を目視で判断し、撥水耐油性および付着性の評価を行った。尚、評価では目視が可能な有色粉体の一種である黄色酸化鉄にて試験を実施した。
【００３２】
また、実施例及び比較例で用いた化粧料の崩れに関する評価は、２４〜３３歳の男女計１０名のパネラーに対して、実施例及び比較例で作製した化粧料を使用してもらい、その結果をアンケート方式で回答してもらう方法で行った。結果は評価者の内、何％のパネラーが実施例が比較例に比べて崩れにくく落ちにくいと回答したかを示してある。したがって、スコアが高いほど評価が高いことを示す。尚、本評価では、耐皮脂性、耐久性のレベルを化粧料の崩れにくさ、落ちにくさとして評価した。
【００３３】
実施例１
反応器に１６重量％の塩酸水１４７重量部を入れ、この中にＪケイ酸ソーダ３号（日本化学工業製）１５４重量部と水２２０重量部の混合物およびイソプロピルアルコール１５８重量部を撹拌しながら加えた後、ＣＦ3 ＣＨ2 ＣＨ2 （ＣＨ3 ）2 ＳｉＣｌ：２２重量部、トリメチルクロロシラン：５１．２重量部およびＩＰソルベント１６２０（出光石油化学製）：７０重量部の混合物を内温が２０〜３０℃を維持する速度で滴下した。引き続き８０〜９０℃で５時間反応後、反応液を水層が中性になるまで水洗した。反応物を減圧下に加熱し、溶剤を留去して得られた反応生成物を、赤外吸収スペクトル分析、核磁気共鳴スペクトル分析した結果、以下の平均組成式で示される構造を有する
フッ素変性シリコーン樹脂（Ａ）を得た。また、水酸基の量は、別途カールフィッシャー法により確認した。その結果、水酸基の量は、３．０重量％であった。
【００３４】
（ＣＦ3 ＣＨ2 ＣＨ2 （ＣＨ3 ）2 ＳｉＯ1/2 ）0.11（（ＣＨ3 ）3 ＳｉＯ1/2）0.73（ＳｉＯ4/2 ）1.00（ＨＯＳｉＯ3/2 ）0.28
【００３５】
ついで、黄色酸化鉄１００重量部に、フッ素変性シリコーン樹脂（Ａ）６重量部をオクタメチルシクロテトラシロキサン（以後、Ｄ４と呼ぶ）１５０重量部に溶解した溶液を加え、良く撹拌した後、減圧下にＤ４を加熱留去した。得られた被覆粉体をミキサーにて粉砕した後、９０℃にて１時間加熱処理して目的とする改質粉体を得た。同様にして、ベンガラ、黒酸化鉄、酸化チタン、タルク、セリサイトを被覆処理した。
【００３６】
実施例２
反応器に１６重量％の塩酸水１４７重量部を入れ、この中にＪケイ酸ソーダ３号１５４重量部と水２２０重量部の混合物およびイソプロピルアルコール１５８重量部を撹拌しながら加えた後、
Ｃ4 Ｆ9 ＣＨ2 ＣＨ2 （ＣＨ3 ）2 ＳｉＣｌ：８０．７重量部、トリメチルクロロシラン：３８．４重量部およびＩＰソルベント１６２０：７０重量部の混合物を内温が２０〜３０℃を維持する速度で滴下した。引き続き８０〜９０℃で５時間反応後、反応液を水層が中性になるまで水洗した。反応物を減圧下に加熱し、溶剤を留去して得られた反応生成物を、赤外吸収スペクトル分析、核磁気共鳴スペクトル分析した結果、以下の平均組成式で示される構造を有するフッ素変性シリコーン樹脂（Ｂ）を得た。また、水酸基の量は、前記同様にカールフィッシャー法により確認した。その結果、水酸基の量は、２．０重量％であった。
【００３７】
（Ｃ4 Ｆ9 ＣＨ2 ＣＨ2 （ＣＨ3 ）2 ＳｉＯ1/2 ）0.23（（ＣＨ3 ）3 ＳｉＯ1/2 ）0.54（ＳｉＯ4/2 ）1.00（ＨＯＳｉＯ3/2 ）0.22
【００３８】
ついで、シリコーン処理黄色酸化鉄１００重量部に、フッ素変性シリコーン樹脂（Ｂ）２０重量部をＤ４：１５０重量部に溶解した溶液を加え、良く撹拌した後、減圧下にＤ４を加熱留去した。得られた被覆粉体をミキサーにて粉砕した後、１００℃にて１０分間加熱処理して目的とする改質粉体を得た。同様にして、シリコーン処理ベンガラ、シリコーン処理黒酸化鉄、シリコーン処理酸化チタン、シリコーン処理タルク、シリコーン処理セリサイトを被覆処理した。なお、もとのシリコーン処理粉体としては、メチルハイドロジェンポリシロキサン３重量％処理（加熱条件：１２０℃、２時間）粉体を使用した。
【００３９】
比較例１
メチルハイドロジェンポリシロキサン（ＫＦ−９９Ｐ、信越化学工業製）３重量％処理（加熱条件：１２０℃、２時間）黄色酸化鉄を作製した。
【００４０】
比較例２
黄色酸化鉄１００重量部にジメチルポリシロキサン（１０００ｃｓ）６重量部とトルエン１３０重量部を加え、良く撹拌した後、減圧下にトルエンを加熱留去した。得られた被覆粉体をミキサーにて粉砕した後、１４０℃にて１０分間加熱処理して改質粉体を得た。
【００４１】
比較例３
大東化成工業（株）製、パーフルオロアルキルリン酸エステル塩５％処理黄酸化鉄を以って比較例とした。
【００４２】
実施例３  ファンデーション
実施例２の改質粉体を使用し、表１の処方でファンデーションを作製した。
【００４３】
【表１】
0003641681.tif 000002
【００４４】
粉体成分をヘンシェルミキサーにて混合した後、液体成分を加え、さらに撹拌、混合した。ついで、アトマイザーを用いて粉砕を行った後、金型を用いて打型し、製品とした。
【００４５】
比較例４  ファンデーション
実施例２のフッ素変性シリコーン樹脂の代わりに下記構造で示される水酸基を持たないフッ素変性シリコーン樹脂を使用して改質粉体を得た。得られた改質粉体を用い、実施例３の処方に従ってファンデーションを作製した。
尚、この水酸基を持たないフッ素変性シリコーン樹脂は実施例２のフッ素変性シリコーン樹脂をヘキサメチルジシラザンにて処理して得た。
【００４６】
（Ｃ4 Ｆ9 ＣＨ2 ＣＨ2 （ＣＨ3 ）2 ＳｉＯ1/2 ）0.23（（ＣＨ3 ）3 ＳｉＯ1/2 ）0.76（ＳｉＯ4/2 ）1.22
【００４７】
実施例および比較例で用いた改質粉体の撥水耐油性の評価結果を表２に示す。
【００４８】
【表２】
0003641681.tif 000003
【００４９】
表２の結果より、本発明の実施例は、従来汎用されている改質粉体からなる比較と比べて同等の撥水性を有し、かつ優れた耐油性を持つことが判る。また、比較例３ではフッ素処理粉体を用いた。フッ素処理粉体は撥油性には富んでいたが、スクワランと物理的に混合することで耐油性を失ってしまったのに対して、本発明の実施例は比較例と比べて撥油性は弱いものの、肌に対し強い付着性を有するため、より強い耐油性を示した。
【００５０】
次に、化粧料の崩れにくさ、落ちにくさに関する評価を行った結果を表３に示す。
【００５１】
【表３】
0003641681.tif 000004
【００５２】
実施例３と比較例４では、水酸基を有するフッ素変性シリコーン樹脂を用いた実施例に対して、従来より知られているフッ素変性シリコーン樹脂を用いた比較例を比較した。その結果、実施例は比較例に対して、崩れにくく、落ちにくいことが判った。このことから、化粧効果持続性において水酸基を導入した効果が現れていることが判る。
【００５３】
【発明の効果】
以上のことから、本発明は、撥水耐油性に優れた改質粉体、および化粧効果持続性に優れた化粧料を提供することは明かである。